(57)【要約】本発明は、変性デンプン、熱可塑性ポリマー、及び可塑剤を含む溶融紡糸組成物によって製造される高減衰繊維に関する。本発明はまた、デンプンマトリックス内に形成される超微細繊維を含有する高減衰繊維に関する。高減衰性繊維を含む不織布ウェブ及び使い捨て物品もまた開示される。
2004532364.tif 000002
【特許請求の範囲】
【請求項１】
溶融紡糸組成物によって製造される高減衰繊維であって、
ａ．変性デンプン、
ｂ．熱可塑性ポリマー、及び
ｃ．可塑剤
を含むことを特徴とする高減衰繊維。
【請求項２】
溶融紡糸組成物によって製造される高減衰繊維であって、
ａ．５％〜８５％の変性デンプン、
ｂ．５，０００ｇ／ｍｏｌ〜５００，０００ｇ／ｍｏｌの分子量を有する、１５％〜９０％の熱可塑性ポリマー、及び
ｃ．２％〜７０％の可塑剤
を含み、
前記高減衰繊維中のデンプンマトリックス内で熱可塑性ポリマーの超微細繊維が形成されることを特徴とする高減衰繊維。
【請求項３】
変性デンプン、５，０００ｇ／ｍｏｌ〜５００，０００ｇ／ｍｏｌの分子量を有する熱可塑性ポリマー、及び可塑剤を含む高減衰繊維を含むことを特徴とする不織布ウェブ。
【請求項４】
前記熱可塑性ポリマーが、ポリプロピレン、ポリエチレン、ポリアミド、ポリビニルアルコール、ポリオレフィンコポリマー、ポリオレフィンカルボン酸コポリマー、エチレンアクリル酸、ポリエステル、及びこれらの組み合わせからなる群から選択されることを特徴とする請求項１又は２に記載の高減衰繊維。
【請求項５】
前記繊維が２００マイクロメートル未満の直径を有することを特徴とする請求項１又は２に記載の高減衰繊維。
【請求項６】
前記繊維が熱接合可能であることを特徴とする請求項１又は２に記載の高減衰繊維。
【請求項７】
請求項１又は２に記載の高減衰繊維を含むことを特徴とする不織布ウェブ。
【請求項８】
請求項６に記載の高減衰繊維が他の合成繊維又は天然繊維とブレンドされ、ともに接合されることを特徴とする不織布ウェブ。
【請求項９】
請求項７又は８に記載の不織布ウェブを含むことを特徴とする使い捨て物品。
【請求項１０】
前記熱可塑性ポリマーの超微細繊維が、０．０１マイクロメートル〜１０マイクロメートルの直径を有することを特徴とする請求項２に記載の高減衰繊維。
【発明の詳細な説明】
【技術分野】
【０００１】
本発明は、デンプン及びポリマーを含む高減衰繊維、該繊維を製造するプロセス、及び超微細繊維を含む繊維の特定の構造に関する。前記繊維は、不織布ウェブ及び使い捨て物品の製造に使用される。
【背景技術】
【０００２】
不織布物品を製造するために多数の試みがなされてきた。しかし、コスト、加工処理の困難性、及び末端使用の性質のために、限られた数の選択肢のみが存在する。不織布製品のための有用な繊維は、製造が困難であり、フィルム及びラミネートと比較してさらなる課題を有する。このことは、繊維のための材料特性及び加工処理特性は、フィルム、吹込成形物品、及び射出成形物品を製造するための材料特性及び加工処理特性と比べて、かなり厳しいことが原因である。繊維製造のため、構造形成の間の加工処理時間は、典型的にはずいぶん短く、流動特性は、材料の物理的特性及びレオロジー特性に関して、さらに厳しい。繊維製造においては、局所応力速度及びせん断速度が、他のプロセスよりもはるかに大きい。さらに、繊維紡糸には均一組成物が必要とされる。超微細繊維を紡糸するには、小さな欠陥、わずかな不一致、又は溶融物の不均一性は商業的に実行可能なプロセスにとっては容認できない。繊維が細くなるほど、その加工処理条件及び材料の選択はより重要になる。
【０００３】
標準的な装置、及びプラスチック産業において既知の現存技術で、天然デンプンを加工処理するための試みがなされてきた。デンプンを含む繊維は、デンプンが環境分解性であるので望ましい。天然デンプンは、一般的に粒状の構造を有しているため、精密なデニールフィラメント内に溶融加工処理される前に、「変性」される必要がある。加工デンプン（単独又はブレンドの主要成分として）は、繊維、フィルム、発泡体などの首尾よい製造において困難性を生じる、低い溶融伸展性を有することが見い出された。さらに、デンプン繊維は、紡糸することが困難であり、低い引張強度、べたつき、及び不織布を形成するための接合の不完全性に起因して、不織布を製造するために実際には使用することができない。
【発明の開示】
【発明が解決しようとする課題】
【０００４】
より容認可能な加工処理性及び末端使用性能を有する繊維を製造するために、熱可塑性ポリマーを、デンプンと混合することが必要である。デンプンとのブレンドに受け入れられる適切なポリマーの選択は、難しい。ポリマーは、優れた紡糸特性及び好適な溶融温度を備えていなければならない。溶融温度は、溶融又は構造的な変形を防ぐために、最終使用安定性のためには十分高くなければならないが、デンプンを燃やすことなくデンプンを用いて加工処理することができるように、溶融温度は高すぎてはならない。これらの必要条件は、デンプン含有繊維を製造するための熱可塑性ポリマーの選択を、非常に困難にする。
【０００５】
その結果、天然デンプン及び熱可塑性ポリマーで製造される、コスト効率のよい、容易に加工処理可能な組成物が必要とされる。さらに、デンプン及びポリマー組成物は、従来の加工処理装置での使用に好適であるべきである。これらの繊維から作られた使い捨て不織布物品の必要性もまた存在する。
【課題を解決するための手段】
【０００６】
本発明は、変性デンプン、熱可塑性ポリマー、及び可塑剤を含む溶融紡糸組成物によって製造される高減衰繊維に関する。本発明はまた、繊維のデンプンマトリックス内に形成される熱可塑性ポリマー超微細繊維を含む高減衰繊維に関する。本発明はまた、高減衰繊維を含む不織布ウェブ及び使い捨て物品に関する。
【発明を実施するための最良の形態】
【０００７】
本発明のこれら及びその他の機構、態様、及び利点は、以下の説明、添付の請求の範囲、及び添付図を考慮することにより、さらによく理解されるであろう。
本明細書で使用される全てのパーセント、比率、及び割合は、特に指定しない限り、組成物の重量パーセントによる。実施例は、全組成物に対する割合で与えられる。
【０００８】
本明細書は（１）本発明の材料、（２）繊維の構成、（３）繊維の材料特性、（４）プロセス、及び（５）物品、の詳細な記述を含有する。
【０００９】
（１）材料
（デンプン）
本発明は、低コストで天然に生じるポリマーである、デンプンの使用に関する。本発明において使用されるデンプンは、十分な紡糸性能及び繊維特性のために必要とされる変性デンプンである。用語「熱可塑性デンプン」は、可塑剤を用いて変性されたデンプンを意味するために使用される。
【００１０】
天然デンプンは、一般的に、粒状の構造を有するため、熱可塑性材料のように溶融加工処理及び紡糸する前に、変性させることが必要である。ゼラチン化に関して、デンプンは、可塑剤として作用する溶媒の存在下で変性することができる。溶媒及びデンプン混合物を、典型的には、加圧条件下で加熱し、ゼラチン化プロセスを加速するために剪断する。化学薬剤又は酵素薬剤をまた、デンプンを変性し、酸化し、又は誘導体化するために使用してもよい。通常は、デンプンは、水中にデンプンを溶解することによって変性される。完全に変性したデンプンは、繊維紡糸プロセスに影響を与える塊が存在しない場合に、生じる。
【００１１】
適切な天然に生じるデンプンとしては、コーンスターチ、ジャガイモデンプン、サツマイモデンプン、小麦デンプン、サゴパームデンプン、タピオカデンプン、米デンプン、大豆デンプン、クズウコンデンプン、ワラビデンプン、ハスデンプン、キャッサバデンプン、ワクシートウモロコシデンプン、高アミロースコーンスターチ、及び市販のアミロース粉末が挙げられるが、これらに限定されない。デンプンのブレンドもまた使用してもよい。
【００１２】
すべてのデンプンは本明細書中で有用であるが、本発明は、豊富に供給され、容易に補充可能であり、安価であるという利点を有する農作物源から誘導される天然デンプンを用いて、ごく普通に実施される。天然に生じるデンプン、特にコーンスターチ、小麦デンプン、及びワクシートウモロコシデンプンは、それらの経済性及び入手可能性に起因して、好ましいデンプンポリマーの選択である。
【００１３】
加工デンプンもまた使用してもよい。加工デンプンは、その元来の分子量特性を変化させた、置換されていないデンプン又は置換されたデンプンとして定義される（すなわち、分子量は変化しているが、その他の変化は、必ずしもデンプンに対してなされていない）。加工デンプンが望ましい場合、デンプンの化学修飾は、典型的には、分子量及び分子量分布を減少させる、酸又はアルカリ加水分解及び酸化的鎖開裂を含む。天然の加工されていないデンプンは、一般的に非常に高い平均分子量を有し、広い分子量分布を有する（例えば、天然コーンスターチは、約６０，０００，０００グラム／モル（ｇ／ｍｏｌ）までの平均分子量を有する）。デンプンの平均分子量は、酸還元、酸化還元、酵素的還元、加水分解（酸又はアルカリで触媒される）、物理的／機械的分解（例えば、加工処理装置の熱機械エネルギーの入力を介して）、又はこれらの組み合わせによって本発明の所望の範囲まで減少させることができる。熱機械法及び酸化法は、原位置で行われる場合、さらなる利点を提供する。デンプンの実際の化学的性質及び分子量を減少させる方法は、平均分子量が受容可能な範囲にある限りは重要ではない。溶融物に添加されるデンプン又はデンプンのブレンドの分子量範囲は、約３，０００ｇ／ｍｏｌ〜約２，０００，０００ｇ／ｍｏｌ、好ましくは、約１０，０００ｇ／ｍｏｌ〜約１，０００，０００ｇ／ｍｏｌ、より好ましくは、約２０，０００ｇ／ｍｏｌ〜約７００，０００ｇ／ｍｏｌである。
【００１４】
必要ではないが、置換されたデンプンを使用することができる。置換されたデンプンが望ましい場合、デンプンの化学修飾は、典型的には、エーテル化及びエステル化を含む。置換されたデンプンは、熱可塑性ポリマー及び可塑剤とのよりよい相溶性又は混和性のために望ましい可能性がある。しかし、分解速度における減少とともに調整されなければならない。化学的に置換されたデンプンの置換の程度は、約０．０１〜３．０である。０．０１〜０．０６の低い程度の置換が、好ましい可能性がある。
【００１５】
典型的に、前記組成物は約５％〜約８５％、好ましくは約２０％〜約８０％、より好ましくは約３０％〜約７０％、最も好ましくは約４０％〜約６０％のデンプンを含む。組成物中のデンプンの重量は、デンプン及びその天然に生じる結合水含量を含む。用語「結合水」は、本発明の組成物を作るためにデンプンと他の成分とを混合する前に、デンプンに天然に生じる水を意味する。用語「遊離水」は、本発明の組成物の合成において添加される水を意味する。成分が一旦組成物中に混合されると、水はもはやその発生源によって区別することはできないことを、当業者は理解するであろう。デンプンは、典型的には、デンプンの約５重量％〜１６重量％の結合水含量を有する。追加の遊離水は、極性溶媒又は可塑剤として組み込まれてもよく、これらはデンプンの重量には含まれないことは既知である。
【００１６】
（熱可塑性ポリマー）
デンプンと実質的に相溶性の熱可塑性ポリマーもまた、本発明において必要とされる。本明細書で使用する時、用語「実質的に相溶性の」とは、組成物の軟化温度及び／又は融解温度を超える温度に加熱された時、ポリマーが剪断力又は伸張によって混合された後で、デンプンとの実質的に均一な混合物を形成可能であることを意味する。使用される熱可塑性ポリマーは、加熱と同時に流動して加工処理可能な融解物を形成し、結晶化又はガラス化の結果、再固化することができなければならない。
【００１７】
前記ポリマーは、配合の間にデンプンの著しい分解を防ぐために十分低い溶融温度を有さなければならず、さらに繊維の使用中、熱的安定性のために十分高い溶融温度を有さなければならない。ポリマーの適切な溶融温度は、約８０℃〜約１９０℃、好ましくは約９０℃〜約１８０℃である。可塑剤又は希釈剤が観測された溶融温度をより低くするために使用される場合、１９０℃を超える溶融温度を有する熱可塑性ポリマーを使用してもよい。本発明の１つの態様において、０℃未満のガラス転移温度を有する熱可塑性ポリマーを使用することが望ましい可能性がある。この低いガラス転移温度を有するポリマーとしては、ポリプロピレン、ポリエチレン、ポリビニルアルコール、エチレンアクリル酸、及びその他が挙げられる。
【００１８】
ポリマーには、溶融紡糸に適したレオロジー特性がなければならない。ポリマーの分子量は、ポリマー分子間のもつれを可能にするのに十分に高く、しかし溶融紡糸可能であるために十分に低くなければならない。溶融紡糸に関して、生分解可能な熱可塑性ポリマーは５００，０００ｇ／ｍｏｌ未満、好ましくは約５，０００ｇ／ｍｏｌ〜約４００，０００ｇ／ｍｏｌ、より好ましくは約５，０００ｇ／ｍｏｌ〜約３００，０００ｇ／ｍｏｌ、最も好ましくは約１００，０００ｇ／ｍｏｌ〜約２００，０００ｇ／ｍｏｌの分子量を有する。
【００１９】
熱可塑性ポリマーは、短繊維（紡糸延伸法）又はスパンボンド連続フィラメント法として既知のプロセスで一般的に遭遇するような、好ましくは外延的流れの下で、かなり短時間で固結化し、熱的に安定な繊維構造を形成することができなければならない。
【００２０】
適した熱可塑性ポリマーとして、ポリプロピレン及びポリプロピレンのコポリマー、ポリエチレン及びポリエチレンのコポリマー、ポリアミド及びポリアミドのコポリマー、ポリエステル及びポリエステルのコポリマー、並びにこれらの混合物が挙げられる。他の適したポリマーとしては、ポリアミド（例えば、ナイロン６、ナイロン１１、ナイロン１２、ナイロン４６、ナイロン６６）、ポリ酢酸ビニル、ポリエチレン／酢酸ビニルコポリマー、ポリエチレン／メタクリル酸コポリマー、ポリスチレン／メタクリル酸メチルコポリマー、ポリメタクリル酸メチル、ポリエチレンテレフタレート、低密度ポリエチレン、直鎖低密度ポリエチレン、超低密度ポリエチレン、高密度ポリエチレン、及びこれらの組み合わせが挙げられる。ポリマーの他の非限定的な実施例としては、アタクチックポリプロピレン、ポリブチレン、ポリカーボネート、ポリ（オキシメチレン）、スチレンコポリマー、ポリエーテルイミド、ポリ（酢酸ビニル）、ポリ（メタクリレート）、ポリスルホン、ポリオレフィンカルボン酸コポリマー（例えば、エチレンアクリル酸コポリマー、エチレンマレイン酸コポリマー、エチレンメタクリル酸コポリマー、エチレンアクリル酸コポリマー）、及びこれらの組み合わせが挙げられる。他の好適なポリマーとしては、酸で置換されたビニルポリマー（例えば、ダウ（Dow）によるプリマコア（PRIMACOR）として市販されているエチレンアクリル酸）が挙げられる。米国特許第５，５９３，７６８号（ガスナー（Gessner））において開示されるポリマーは、本明細書中で参考のために示される。好ましい熱可塑性ポリマーとしては、ポリプロピレン、ポリエチレン、ポリアミド、ポリビニルアルコール、エチレンアクリル酸、ポリエステル、ポリオレフィンカルボン酸コポリマー、及びこれらの組み合わせが挙げられる。
【００２１】
使用される具体的なポリマー、プロセス、及び繊維の最終用途によっては、２つ以上のポリマーが望ましい場合がある。本発明の熱可塑性ポリマーは、繊維の機械的性能を向上させ、溶融物の加工処理性を向上させ、繊維の減衰を向上させる量で存在する。ポリマー及びポリマーの量の選択はまた、繊維が熱接合可能であり、最終製品の柔軟性及び肌触りに影響を与える場合に決定される。典型的に、熱可塑性ポリマーは、繊維の約１重量％〜約９０重量％、好ましくは約１０重量％〜約８０重量％、より好ましくは約３０重量％〜約７０重量％、最も好ましくは約４０重量％〜約６０重量％の量で存在する。
【００２２】
（可塑剤）
可塑剤は、デンプンを変性し、デンプンを流動可能にするために（すなわち、熱可塑性デンプンを作るために）、本発明において使用することができる。同じ可塑剤をまた、溶融加工処理性を増加させるために使用してもよく、又は２つの別個の可塑剤を使用してもよい。可塑剤はまた、可塑剤によって組成物のガラス転移点が低下することに起因すると考えられる最終製品の可撓性を向上させ得る。可塑剤は、好ましくは、本発明のポリマー成分と実質的に相溶性であるべきであり、その結果、可塑剤は組成物の性質を効果的に改質させ得る。本明細書で使用する時、用語「実質的に相溶性のある」とは、組成物の軟化及び／又は融解温度を超える温度に加熱された時、可塑剤がデンプンとの実質的に均一な混合物を形成できることを意味する。
【００２３】
熱可塑性ポリマーのための追加の可塑剤又は希釈剤は、ポリマーの溶融温度を下げ、熱可塑性デンプンのブレンドとの最終的な相溶性を向上させるために存在してもよい。さらに、より高い溶融温度を有する熱可塑性ポリマーは、ポリマーの溶融温度を押さえる可塑剤又は希釈剤が存在する場合に使用されてもよい。前記可塑剤は、典型的には、約１００，０００ｇ／ｍｏｌ未満の分子量を有し、化学種の１つ以上が別の可塑剤、デンプン、ポリマー、又はこれらの組み合わせと相溶性である、ブロック又はランダムコポリマー又はターポリマーであることが好ましい可能性がある。
【００２４】
有用なヒドロキシル可塑剤の限定されない例としては、糖（例えば、グルコース、スクロース、フルクトース、ラフィノース、マルトデキストロース、ガラクトース、キシロース、マルトース、ラクトース、マンノースエリトロース、グリセロール、及びペンタエリスリトール）、糖アルコール（例えば、エリスリトール、キシリトール、マリトール、マンニトール、及びソルビトール）、ポリオール（例えば、エチレングリコール、プロピレングリコール、ジプロピレングリコール、ブチレングリコール、ヘキサントリオールなど）、並びにこれらのポリマー、並びにこれらの混合物が挙げられる。ヒドロキシル可塑剤として本明細書中で有用なものはまた、ポロキソマー及びポロキサミンである。本明細書中で使用するために適切なものはまた、ヒドロキシル基を有さず、尿素及び尿素誘導体を含む、水素結合を形成する有機化合物；ソルビタンのような糖アルコールの無水物；ゼラチンのような動物タンパク質；植物タンパク質（例えば、ヒマワリタンパク質、大豆タンパク質、綿実タンパク質）、並びにこれらの混合物である。他の好適な可塑剤は、フタル酸エステル、クエン酸ジメチル及びクエン酸ジエチル及び関連するエステル、グリセロールトリアセテート、グリセロールモノアセテート及びジアセテート、グリセロールモノプロピオネート、ジプロピオネート、及びトリプロピオネート、ブタノエート、ステアレート、乳酸エステル、クエン酸エステル、アジピン酸エステル、ステアリン酸エステル、オレイン酸エステル、及び生分解性の他の酸である。脂肪族の酸（例えば、エチレンアクリル酸、エチレンマレイン酸、ブタジエンアクリル酸、ブタジエンマレイン酸、プロピレンアクリル酸、プロピレンマレイン酸、及び他の炭化水素に基づく酸）。すべての可塑剤は、単独で使用してもその混合物で使用してもよい。低分子量の可塑剤が好ましい。好適な分子量は約２０，０００ｇ／モル未満、好ましくは約５，０００ｇ／モル未満、より好ましくは約１，０００ｇ／モル未満である。
【００２５】
好ましい可塑剤としては、グリセリン、マンニトール、及びソルビトールが挙げられ、その中でソルビトールが最も好ましい。可塑剤の量は、分子量、デンプンの量、及びデンプンに関する可塑剤の親和性に依存する。一般的に、可塑剤の量を増加させると、デンプンの分子量が増加する。典型的に、最終繊維組成物中に存在する可塑剤は、約２％〜約７０％、より好ましくは約５％〜約５５％、最も好ましくは約１０％〜約５０％含まれる。
【００２６】
（任意物質）
場合により、他の成分は、紡糸可能なデンプン組成物に組み込まれてもよい。これらの任意成分は、組成物の約５０％未満、好ましくは約０．１重量％〜約２０重量％、さらに好ましくは約０．１重量％〜約１２重量％の量で他の成分が組成物に存在していてもよい。加工処理性を変えるため及び／又は最終製品の弾性、引張強度、及び弾性率のような物理的特性を変えるために、任意選択的な材料を使用してもよい。他の利益には、酸化安定性を含む安定性、輝度、色、可撓性、弾力性、作業性、加工助剤、粘度調節剤、及び抑臭が挙げられるが、これらに限定されない。限定されない例としては、塩、スリップ剤、結晶化促進剤又は遅延剤、臭気マスキング剤、架橋剤、乳化剤、界面活性剤、シクロデキストリン、潤滑剤、他の加工助剤、光学的光沢剤、酸化防止剤、難燃剤、染料、顔料、フィラー、タンパク質及びそのアルカリ塩、ワックス、粘着付与樹脂、増量剤、及びこれらの混合物が挙げられる。スリップ剤は、繊維の粘着性又は摩擦係数の低下を助けるために使用できる。また、スリップ剤を、繊維の安定性、特に多湿又は高温における安定性を改良するために使用してもよい。好適なスリップ剤はポリエチレンである。塩もまた、溶融物に添加してもよい。前記塩は、デンプンを可溶化し、変色を減らし、繊維をより水反応性にするか、又は加工助剤として使用するのに役立つ可能性がある。塩は結合剤の溶解性の低下を助ける機能もあるため、溶解しないが、水に入れられるか流された時に、溶解して結合剤の溶解を可能にし、水反応性のより高い製品を作る。塩の限定されない例としては、塩化ナトリウム、塩化カリウム、硫酸ナトリウム、硫酸アンモニウム、及びこれらの混合物が挙げられる。
【００２７】
他の添加剤は、典型的には、加工助剤として、及び物理的特性（例えば、弾力性、乾燥引張強度、及び押出し繊維の湿潤強度）を加工するために、デンプンポリマーに含まれる。本明細書中で使用するための好適な増量剤としては、ゼラチン、植物タンパク質（例えば、ヒマワリタンパク質、大豆タンパク質、綿実タンパク質）、及び水溶性多糖；例えば、アルギン酸塩、カラゲナン、グアーガム、寒天、アラビアゴム及び関連するゴム、ペクチン、セルロースの水溶性誘導体（例えば、アルキルセルロース、ヒドロキシアルキルセルロース、及びカルボキシメチルセルロース）が挙げられる。また、水溶性合成ポリマー（例えば、ポリアクリル酸、ポリアクリル酸エステル、ポリ酢酸ビニル、ポリビニルアルコール、及びポリビニルピロリドン）を使用してもよい。
【００２８】
本発明の製造のために使用されるプロセスの間、デンプン材料の流動特性を向上させるために、潤滑剤化合物をさらに添加してもよい。潤滑剤化合物は、動物性脂肪又は植物性脂肪、好ましくは水素添加された形態のこれらの脂肪、特に室温で固体であるこれらの脂肪を含むことができる。追加の潤滑剤物質としては、モノノグリセリド及びジグリセリド及びホスファチド、特にレシチンが挙げられる。本発明に関して、好ましい潤滑剤化合物としては、モノグリセリド、グリセロールモノステアレートが挙げられる。
【００２９】
無機フィラー（例えば、マグネシウム、アルミニウム、ケイ素、及びチタンの酸化物）を含むさらなる添加剤は、安価なフィラー又は加工助剤として添加されてもよい。他の無機材料としては、含水ケイ酸マグネシウム、二酸化チタン、炭酸カルシウム、粘土、白墨、窒化ホウ素、石灰、珪藻土、雲母ガラスクオーツ（mica glass quartz）、及びセラミックが挙げられる。それに加えて、アルカリ金属塩、アルカリ土類金属塩、リン酸塩を含有する無機塩を、加工助剤として使用してもよい。熱可塑性デンプンのブレンド繊維の水反応性を加工する他の任意選択的な物質は、ステアリン酸ベースの塩（例えば、ナトリウム、マグネシウム、カルシウム、及び他のステアリン酸塩）、並びにアンカーガムロジンを含むロジン成分である。添加することのできる別の物質は、米国特許第５，８５４，３０４号（ガーシア（Garcia）ら、本明細書中でその全体を参考のために示す）中に見い出されるような、ステアリン酸コバルト、クエン酸、酸化カルシウム、及び他の化学組成物のような環境分解プロセスを促進するように処方される化学組成物である。
【００３０】
他の添加剤は、意図される製品の特定の末端使用により、望ましい可能性がある。例えば、トイレ用ティッシュ、使い捨てタオル、化粧紙、及び他の同様の製品のような製品において、湿潤強度は望ましい属性である。従って、「湿潤強度」樹脂として当該技術分野において既知のデンプンポリマー架橋剤に添加することが、望ましい場合が多い。紙技術分野で主に使用されている湿潤強度向上樹脂の種類に関する総合的論文は、ＴＡＰＰＩモノグラフシリーズ第２９号、紙及び板紙における湿潤強度（Wet Strength in Paper and Paperboard）、パルプ製紙業界技術協会（Technical Association of the Pulp and Paper Industry）（ニューヨーク、１９６５年）に見出すことができる。最も有用な湿潤強度樹脂は、特性として一般的にカチオン性を有する。ポリアミド−エピクロロヒドリン樹脂は、特定の用途を有することが見い出されたカチオン性ポリアミドアミン−エピクロロヒドリン湿潤樹脂である。グリオキシル化ポリアクリルアミド樹脂はまた、湿潤強度樹脂としての用途を有することが見い出された。
【００３１】
好適な架橋剤（例えば、パレツ（Parez）（登録商標）が、酸性条件下で本発明のデンプン組成物に添加される場合、この組成物は水不溶性になることが見い出されている。本発明における有用性が見出される、さらに他の水溶性陽イオン性樹脂は、ユリアホルムアルデヒド及びメラミンホルムアルデヒド樹脂である。これらの多官能性樹脂のさらに共通の官能基は、アミノ基のような窒素を含有する基及び窒素に結合するメチル基である。ポリエチレンイミン型の樹脂はまた、本発明での有用性が見出され得る。本発明に関して、好適な架橋剤は、約０．１重量％〜約１０重量％、より好ましくは約０．１重量％〜約３重量％の範囲の量で組成物に添加される。本発明の繊維中のデンプン及びポリマーは、化学的に関連していてもよい。化学的会合は、ポリマー化学の天然の結果であってもよく、又は特定の材料の選択によって設計されてもよい。これは、架橋剤が存在する場合、最も生じる可能性が高い。化学的会合は、分子量の変化、ＮＭＲシグナルの変化、又は当該技術分野において既知の他の方法における変化によって観測され得る。化学的会合の利点は、とりわけ、水感受性の向上、粘着性の低下、及び機械特性の向上を含む。
【００３２】
急速に生分解可能なポリマーのような他のポリマーはまた、繊維の最終使用、加工処理、及び所望の分解又はフラッシャブル性に依存して、本発明において使用してもよい。脂肪族成分を含有するポリエステルは、好適な生分解性熱可塑性ポリマーである。ポリエステルの中で、脂肪族構成要素及びポリ（ヒドロキシカルボン）酸を含有するエステル重縮合物が、好ましい。エステル重縮合物としては、二酸／ジオール脂肪族ポリエステル（例えば、ポリブチレンコハク酸エステル、ポリブチレンコハク酸エステルアジピン酸共重合物、脂肪族／芳香族ポリエステル（例えば、ブチレンジオール、アジピン酸、及びテレフタル酸で作られるターポリマー）が挙げられる。ポリ（ヒドロキシカルボン）酸としては、乳酸（lacid acid）ベースのホモポリマー及びコポリマー、ポリヒドロキシブチレート、又は他のポリヒドロキシアルカノエートホモポリマー及びコポリマーが挙げられる。好ましいのは、約１６０℃〜約１７５℃の融解温度を有するポリ乳酸のホモポリマー又はコポリマーである。修飾されたポリ乳酸及び異なる立体配置もまた使用してもよい。好ましくは、約４，０００ｇ／ｍｏｌ〜約４００，０００ｇ／ｍｏｌの分子量が、ポリ乳酸に関して見い出される。
【００３３】
市販されている好適なポリ乳酸の例は、カーギルダウ（Cargill Dow）からのネイチャーワークス（NATUREWORKS）及び三井化学からのラシエ（LACEA）である。市販されている好適な二酸／ジオール脂肪族ポリエステルの例は、昭和高分子社（Showa Highpolmer Company,Ltd.、日本東京）からビオノーレ（BIONOLLE）１０００及びビオノーレ３０００として販売される、ポリブチレンコハク酸エステル／アジピン酸エステルコポリマーである。好適な市販の脂肪族／芳香族コポリエステルの例は、イーストマン化学（Eastman Chemical）からイースターバイオ（EASTAR BIO）コポリエステルとして、又はバスフ（BASF）からのエコフレックス（ECOFLEX）として販売される、ポリ（テトラメチレンアジピン酸エステル−共−テレフタル酸エステル）である。生分解性ポリマーの量は、繊維の約０．１重量％〜約４０重量％である。
【００３４】
デンプンは本発明の好ましい天然ポリマーであるが、タンパク質ベースのポリマーもまた使用できる。好適なタンパク質ベースのポリマーとしては、大豆タンパク質、ゼインタンパク質、及びこれらの組み合わせが挙げられる。タンパク質ベースのポリマーは、約１％〜約８０％、好ましくは約１％〜約６０％の量で存在してもよい。
【００３５】
繊維の形成後、繊維をさらに処理してもよく、又は接着布を処理してもよい。布地の表面エネルギー及び化学的性質を調節するため、親水性又は疎水性仕上げを追加することができる。例えば、疎水性の繊維は、水性液体の吸収を促進するために、湿潤剤で処理することができる。繊維の表面特性をさらに調節するため、接着布を、界面活性剤、顔料、スリップ剤、塩、又はその他の物質を含有する表面用溶液で処理することもできる。
【００３６】
（２）構成
本発明の多要素繊維は、多数の異なる構成であってもよい。構成要素は、本明細書で用いる時、物質又は材料の化学種を意味するとして定義される。繊維は、構成において、単成分、二成分、又は複数成分であってもよい。構成成分は、本明細書で用いる時、繊維の別の部分と空間的関係を有する繊維の別個の部分として定義される。
【００３７】
スパンボンド構造、短繊維、中空繊維、多角断面繊維、及び多成分繊維のような成形繊維はすべて、本発明の組成物及び方法を用いて製造できる。多成分繊維、一般には二成分繊維は、並列、シース−コア、放射状、リボン、又は海島型の構成であってもよい。シースはコアの周囲で連続でも非連続でもよい。シース対コアの重量比は約５：９５〜約９５：５である。本発明の繊維は、円、楕円、星形、方形、及びその他の種々の偏心を含む異なる形状であってもよい。本発明の繊維はまた、開繊可能な繊維であってもよい。開繊は、ポリマーのレオロジー的な差、又は機械的手段及び／若しくは流体が誘発する変形によって生じてもよい。
【００３８】
二成分の場合、成分の１つが他方の成分よりも多くのデンプン又はポリマーを含有している状態で、本発明のデンプン／ポリマー組成物はシース及びコアの両方であってもよい。あるいは、本発明のデンプン／ポリマー組成物は、コアが純粋なポリマー又はデンプンである時にシースであってもよい。デンプン／ポリマー組成物はまた、シースが純粋なポリマー又はデンプンである時にコアであることもできる。所望の繊維の正確な構成は繊維の用途に応じて異なる。
【００３９】
複数の超微細繊維もまた、本発明から生じ得る。前記超微細繊維は、複数構成単成分又は多成分押出品内に含まれる非常に微細な繊維である。前記複数のポリマー超微細繊維は、ケーブル様の形態的な構造を有し、繊維軸に沿って、繊維内を長手方向に伸びる。前記超微細繊維は、繊維の長さ全体に連続しているか又は連続していなくてもよい。本発明において形成される超微細繊維を可能にするために、ポリマー超微細繊維がデンプンマトリックス中に形成されるよう、ともに連続した相を生成するための十分な量のポリマーが必要とされる。典型的には、１５％を超え、好ましくは約１５％〜約９０％、より好ましくは約２５％〜約８０％、さらに好ましくは約３５％〜約７０％のポリマーが望ましい。「共連続相形態」は、超微細繊維が繊維の直径よりも実質的に長い場合に見い出される。超微細繊維は、典型的には、直径が約０．１マイクロメートル〜約１０マイクロメートルのである一方、繊維は、典型的には、（超微細繊維の１０倍の）約１０マイクロメートル〜約５０マイクロメートルの直径を有する。ポリマーの量に加えて、熱可塑性ポリマーの分子量は、超微細繊維を形成するために十分からみあうほど大きくなければならない。好ましい分子量は、約５，０００ｇ／ｍｏｌ〜約５００，０００ｇ／ｍｏｌである。超微細繊維の形成はまた、得られる繊維が均一ではないが、むしろポリマー超微細繊維が、デンプンマトリックス内に形成されることを示す。ポリマーを含む超微細繊維は、繊維を機械的に強化し、最終的な引張強さを向上させ、繊維を熱的に接合可能にする。
【００４０】
図１は、超微細繊維１２を含有する高減衰繊維１０の断面斜視図である。熱可塑性ポリマー超微細繊維１２は、繊維１０のデンプンマトリックス１４内に含有される。
あるいは、超微細繊維は、相混合せずにデンプン及びポリマーをともに紡糸することによって、海島二成分構造として得ることができる。海島構造において、数百の微細な繊維が存在してもよい。
【００４１】
超微細繊維を含有する単成分繊維は、典型的な繊維として使用することができ、又はデンプンは、超微細繊維を使用するためにのみ除去することができる。デンプンは、接合法、流体力学からみあい、機械的変形、又は水への溶解のような後処理を介して除去することができる。前記超微細繊維は、さらなる柔軟性及び／又はよりよい障壁性を有することが望ましい不織布物品において使用してもよい。
【００４２】
（３）材料特性
「高減衰繊維」は、高ドローダウン比を有する繊維と定義される。全繊維ドローダウン比は、最終用途における最終的な繊維直径に対する最大直径の繊維（一般的には毛管出口の直後で生じる）の比として定義される。人造、スパンボンド、又はメルトブロウン法のいずれかによる全繊維ドローダウン比は１．５より大きく、好ましくは５より大きく、より好ましくは１０より大きく、最も好ましくは１２より大きい。これは触覚特性及び有用な機械的特性を達成するために必要である。
【００４３】
好ましくは、高減衰繊維は２００マイクロメートル未満の直径を有する。より好ましくは、繊維直径は１００マイクロメートル以下、さらにより好ましくは５０マイクロメートル以下、最も好ましくは３０マイクロメートル未満である。不織布の製造に一般的に使用される繊維は、約５マイクロメートル〜約３０マイクロメートルの直径を有する。繊維直径は、紡糸速度、質量処理量、及びブレンド組成物によって制御される。本発明で製造される繊維は、環境分解性である。
【００４４】
本発明において製造される繊維は、存在するデンプンの量及び繊維の特定の構造に依存して、環境分解性であってもよい。本発明の繊維中に含有されるデンプンは、環境分解性である。「環境分解性」とは、生分解性、崩壊性、分散性、水洗可能若しくは堆肥化可能、又はこれらの組み合わせと定義される。本発明において、繊維、不織布ウェブ、及び物品は環境分解性であってもよい。その結果、繊維は、既存の堆肥化施設において、又は水洗可能であって既存の下水基盤システムに有害な影響を与えることなく安全に排水に流すことのいずれかで、容易かつ安全に廃棄できる。本発明の繊維の水洗可能性は、拭き取り用品及び女性用衛生用品のような使い捨て製品に使用する時、消費者に更なる簡便さ及び離散性を提供する。
【００４５】
生分解性は、物質が好気性及び／又は嫌気性環境に暴露される時に、最終的結果が、微生物、加水分解、及び／又は化学的作用によるモノマー成分への還元を最終的に意味すると定義される。好気性条件下では、生分解によって材料は二酸化炭素及び水のような最終生成物に変換される。嫌気性条件下では、生分解によって材料は二酸化炭素、水、及びメタンのような最終生成物に変換される。生分解性プロセスは、無機化と表されることが多い。生分解性とは、繊維のすべての有機要素が生物活性によって最終的に分解することを意味する。
【００４６】
様々な機関及び異なる国々において、時間をかけて確立された種々の異なる標準化された生分解方法が存在する。試験は個々の試験条件、評価方法、及び望ましい判断基準において様々であるが、異なるプロトコルの間には合理的収束があるため、大部分の材料に関して類似した結論に至る可能性が高い。好気的生分解性については、米国材料試験協会（ＡＳＴＭ）がＡＳＴＭ  Ｄ  ５３３８−９２：制御された堆肥化条件でのプラスチック材料の好気的生分解の測定試験方法（Test Methods for Determining Aerobic Biodegradation of Plastic Materials Under Controlled Composting Conditions）を制定している。前記試験は、５８℃の高温で保持された活性堆肥の存在下での微生物による同化の結果として放出される二酸化炭素の量を測定することによって、鉱化する試験材料のパーセントを時間の関数として測定する。二酸化炭素発生試験は、電解呼吸測定法により実施してもよい。経済協力開発機構（ＯＥＣＤ）の３０１Ｂのような、他の標準プロトコルも使用してもよい。無酸素における標準生分解試験は、ＡＳＴＭ  Ｄ  ５５１１−９４のような種々のプロトコルに記載されている。これらの試験は、嫌気性固形廃棄物処理施設又は衛生埋立地における材料の生分解性を模擬するために使用される。しかし、これらの条件は、本発明における繊維及び不織布のために記載される使い捨ての適用には該当しない。本発明の繊維は、生分解性であってもよい。
【００４７】
崩壊は、繊維基材が、堆肥化時にふるいにかけた後識別不可能なほど、又は流された時に配水管の詰まりを引き起こさないほど、小さい部分に短時間に細分化及び分解する能力を有する時に発生する。崩壊性物質はまた、水洗可能である。崩壊性のプロトコルの大部分は、種々のマトリックスに暴露した時の時間の経過による試験材料の重量損失を測定する。好気的及び嫌気的崩壊試験の両方が使用される。重量損失は、繊維性試験材料を廃水及びスラッジに暴露した後、１ミリメートルの開口部を有する１８メッシュのふるいにもはや回収されない材料の量によって決定される。崩壊に関して、初期試料の重量とふるい上に回収された試料の乾燥重量の差が、崩壊の速度と程度を決定する。生分解性及び崩壊に関する試験は、同様の環境、又は同じ環境が試験のために使用される場合は、非常に類似している。崩壊を決定するために、残った材料の重量を測定する一方、生分解性に関しては、発生した気体を測定する。本発明の繊維は、迅速に崩壊してもよい。
【００４８】
本発明の繊維はまた、堆肥化可能でもある。ＡＳＴＭは、堆肥化性の試験方法及び規格を作成した。試験は、生分解性、崩壊、及び環境毒性の欠如、という３つの特性を評価する。生分解性及び崩壊を評価するための試験は、上に述べられている。堆肥化性の生分解性基準に適合するには、材料は４０日以内に少なくとも約６０％が二酸化炭素への変換を達成しなければならない。崩壊基準については、材料は、廃棄製品で有すると考えられる実際の形状及び厚さで、２ミリメートルのふるい上に残るものが試験材料の１０％未満でなければならない。最後の基準、環境毒性の欠如を判断するには、生分解生成物が種子の発芽及び植物の成長に悪影響を示してはならない。この基準のための試験が、ＯＥＣＤ２０８に詳述されている。国際生分解性製品研究所（International Biodegradable Products Institute）は、ＡＳＴＭ６４００−９９規格への適合が確認された製品に、堆肥化可能性を示すロゴを発行する予定である。プロトコルは、１回の堆肥化サイクルで完全に分解できる材料の最大厚さを決定するドイツのＤＩＮ５４９００に従っている。
【００４９】
本明細書に記載されている繊維は、一般的に、使い捨ての不織布物品の製造に使用される。前記物品は、通常は水洗可能である。用語「水洗可能」は、本明細書で使用する時、トイレのような腐敗廃棄システム内で溶解、分散、崩壊、及び／又は分解して、トイレに流した時にトイレ又はその他のいかなる下水管にも詰まることなく処分される材料を表す。繊維及び得られる物品はまた、水反応性であってもよい。水反応性という用語は、本明細書で使用する時、水中に入れられるか流された時に、観察可能及び測定可能な変化が生じることを意味する。典型的な観察には、物品の膨潤、解体、溶解の記録、又は一般的な劣化構造の観察が挙げられる。
【００５０】
デンプン繊維の引張強度は、ほぼ１５メガパスカル（ＭＰａ）である。本発明の繊維は、約２０ＭＰａを超える、好ましくは約３５ＭＰａを超える、より好ましくは約５０ＭＰａを超える、引張強度を有する。引張強度は、ＡＳＴＭ標準Ｄ３８２２−９１によって記載される以下の手順又は等価な試験を用いて、インストロン（Instron）を用いて測定される。
【００５１】
本発明の繊維は、脆性でなく、２ＭＰａを超える強靭性を有する。強靭性は、標本のゲージの長さが２５ｍｍの場合に、５０ｍｍ／分のひずみ率を有する応力−ひずみ曲線の下の領域として定義される。繊維の弾力性又は伸張性もまた望ましい可能性がある。
【００５２】
本発明の繊維は、単成分繊維中に十分なポリマーが存在する場合、又は繊維の外側成分（すなわち、二成分のシース）中に十分なポリマーが存在する場合、熱的に接合可能である。熱接着性繊維は、加圧熱及び通気熱接着方法に必要である。熱的に接合可能であることは、典型的には、ポリマーが、繊維の約１５重量％を超える、好ましくは約３０重量％を超える、より好ましくは約４０重量％を超える、最も好ましくは約５０重量％を超える濃度で存在する場合に達成される。結果的に、非常に高いデンプン含有量が単成分又はシース中にある場合、繊維は熱接合性に対して減少する傾向を示す。
【００５３】
繊維から製造される不織布製品はまた、特定の機械的特性、特に、強度、可撓性、柔軟性、及び吸収性を示す。強度の測定は、乾燥引張強度及び／又は湿潤引張強度を含む。可撓性は、剛性と関連し、柔軟性に起因することができる。柔軟性は、一般的に、可撓性及び質感の両方に関連する生理的に認識される属性として記載される。吸収性は、製品が流体を吸い取る能力と同様にその流体を保持する能力に関する。
【００５４】
（４）プロセス
繊維を製造する第１の工程は、配合又は混合工程である。配合工程において、原材料を、典型的には剪断力の下で加熱する。熱の存在下での剪断は、組成物を適切に選択すれば均一な溶融物を生じる。溶融物は、続いて繊維が形成される押出成形機に入れられる。繊維の収集物は、不織布ウェブの形成を生じる熱、圧力、化学的バインダー、機械的なもつれ、及びこれらの組み合わせを用いて一緒に組み合わされる。続いて、不織布は物品へと組み立てられる。
【００５５】
（配合）
配合工程の目的は、デンプン、ポリマー、及び可塑剤を含む均一な溶融組成物を製造することである。好ましくは、溶融組成物は均一であるが、これは、均一分布が広範囲にわたって見られ、識別可能な領域が観測されないことを意味する。
【００５６】
得られた溶融組成物は、紡糸する繊維に対して水が本質的に存在しないはずである。本質的に存在しないことは、紡糸の間に繊維が究極的に破壊され得る泡を生じるような、実質的な問題を起こさないこととして定義される。好ましくは、溶融物の遊離水含量は、約１％未満、より好ましくは約０．５％未満、最も好ましくは０．１％未満である。全含水量は、結合水及び遊離水を含む。この低い含水量を達成するために、デンプン及びポリマーを加工処理の前に乾燥する必要があってもよく、及び／又はいかなる遊離水をも除去するために加工処理の間に真空が適用されてもよい。好ましくは、熱可塑性デンプンは、紡糸の前に６０℃で乾燥される。
【００５７】
一般的に、熱、混合、及び圧力を用いる任意の方法を、ポリマー、デンプン、及び可塑剤を混合するために使用することができる。特定の順序又は混合、温度、混合速度又は混合時間、及び装置は、デンプンが実質的に分解せず、得られた溶融物が均一である限り、重要ではない。
【００５８】
デンプン及び２種のポリマーのブレンドを混合する好ましい方法は、以下のとおりである。
１．より高い溶融温度を有するポリマーを加熱し、その融点を超えて混合する。典型的には、これは、その溶融温度よりも３０℃〜７０℃上である。混合時間は、一般的に約２〜約１０分、好ましくはおよそ５分である。次いで、典型的には、１２０℃〜１４０℃までポリマーを冷却する。
２．デンプンは、完全に変性されている。このデンプンは、水中に７０℃〜１００℃の温度で、デンプンの分子量、変性デンプンの所望の粘度、及び変性可能な時間に依存して、１０〜９０％のデンプン濃度で溶解することによって変性することができる。一般的に、約１５分が、デンプンを変性させるのに十分であるが、１０〜３０分が、条件に依存して必要であってもよい。必要に応じて、可塑剤を変性デンプンに添加することができる。
３．次いで、工程１の冷却したポリマーと工程２の変性したデンプンとを混合する。ポリマー及びデンプンは、剪断力を伴って押出成形機又はバッチ混合機中で混合することができる。混合物を、典型的には、約１２０℃〜１４０℃まで加熱する。このことにより、水の蒸発が生じる。すべての水を蒸発させることが望ましい場合、混合物をすべての水がなくなるまで混合すべきである。典型的には、この工程における混合は約２〜１５分であり、典型的にはおよそ５分である。デンプン及びポリマーの均一なブレンドが形成される。
４．次いで、第２のポリマーを、工程３の均一なブレンドに添加する。この第２のポリマーを、室温で添加してもよく、又は溶融し混合した後に添加してもよい。工程３からの均一なブレンドを、約１００℃〜約１７０℃の温度で混合しつづける。１００℃を超える温度が、形成する工程からのいかなる水分も防ぐために必要とされる。可塑剤を、工程２において添加しない場合、ここで添加してもよい。ブレンドを、均一になるまで混合しつづける。目立った領域がないことに注意することによって、これを観察する。混合時間は、一般的に約２〜約１０分、通常はほぼ５分である。
【００５９】
最も好ましい混合装置は、複数の注入点を有する複数の混合領域の二軸押出成形機である。複数の注入点を、変性デンプン及びポリマーを添加するために使用することができる。二軸バッチミキサー又は一軸押出成形システムも使用できる。十分な混合及び熱が発生する限り、使用される特定の装置は重要ではない。
【００６０】
材料を配合する別の方法は、徐々に上昇する温度の中で混合される押出成形システムに可塑剤、デンプン、及びポリマーを加えることによる。例えば、６つの加熱領域を有する二軸押出成形機においては、最初の３領域が９０℃、１２０℃、及び１３０℃に加熱され、後の３領域がポリマーの融点より高く加熱される。この手順により、デンプンの最小の熱分解を生じ、熱可塑性材料と完全に混合する前に、デンプンが完全に変性される。
【００６１】
別のプロセスは、より高い温度の溶融ポリマーを使用し、プロセスのまさに最後でデンプンを注入するプロセスである。デンプンは、燃えてしまうのには十分でないほんの短い時間だけ、より高い温度にある。
【００６２】
（紡糸）
本発明は、溶融紡糸の方法を利用する。溶融紡糸では、押出品に質量損失がない。溶融紡糸は、溶媒が揮発又は押出品からの発散によって除去されて質量損失を生じる溶液からの湿式又は乾式紡糸のような他の紡糸とは区別される。
【００６３】
紡糸は、１２０℃〜約２３０℃、好ましくは１８５℃〜約１９０℃で起こる。１００メートル／分を超える繊維紡糸速度が必要である。好ましくは、繊維紡糸速度は約１，０００〜約１０，０００メートル／分、より好ましくは約２，０００〜約７，０００メートル／分、最も好ましくは約２，５００〜約５，０００メートル／分である。ポリマー組成物は、繊維の脆さを避けるためにすばやく紡糸されなければならない。
【００６４】
連続繊維はスパンボンド法若しくはメルトブロウイング法によって製造され、又は非連続繊維（短繊維）が製造され得る。繊維製造の種々の方法を組み合わせて、組み合わせ手法を生み出すこともできる。
【００６５】
均一なブレンドは、従来の溶融紡糸装置で繊維に溶融紡糸することができる。紡糸のための温度は、約１００℃〜約２３０℃の範囲である。加工処理温度は、各構成成分の化学的性質、分子量、及び濃度によって決まる。紡糸された繊維は、従来のゴデット巻取りシステム又は空気通過延伸減衰デバイスを用いて収集できる。ゴデットシステムを使用する場合、繊維は、約５０℃〜約１４０℃の温度での押出成形後延伸によってさらに配向させることができる。延伸した繊維は、続いて捲縮及び／又は切断して、カーディング、エアレイド、又は流体載置（fluidlaid）法において使用される非連続繊維（短繊維）を形成してもよい。
【００６６】
（５）物品
繊維は、種々の接合方法で不織布に変換されてもよい。連続繊維は、産業界で標準的なスパンボンド式技術を用いてウェブに形成でき、一方で短繊維は産業界で標準的なカーディング、エアレイド、又は湿式載置技術を用いてウェブに形成できる。代表的な接合方法には、圧延（圧力及び熱）、通気加熱、機械的なもつれ、流体力学的なもつれ、ニードルパンチ、並びに化学接合及び／又は樹脂接合が挙げられる。圧延、通気熱（thru-air heat）、及び化学接合は、デンプンポリマー繊維のための好ましい接合法である。熱接合性繊維は、加圧熱及び通気熱接着方法に必要である。
【００６７】
本発明の繊維はまた、他の合成又は天然繊維と接合又は組み合わせて不織布を製造することもできる。合成若しくは天然繊維は、成形プロセスで一緒にブレンドされてもよく、又は別個の層で使用されてもよい。適切な合成繊維としては、ポリプロピレン、ポリエチレン、ポリエステル、ポリアクリレート、並びにこれらのコポリマー及びこれらの混合物から製造される繊維が挙げられる。天然繊維には、セルロース繊維及びその誘導体が挙げられる。適切なセルロース繊維としては、広葉樹の繊維、針葉樹の繊維、麻、及び綿を含む、任意の樹木又は植物から誘導されるセルロース繊維が挙げられる。レーヨンのような加工処理された天然セルロース資源から製造される繊維もまた含まれる。
【００６８】
本発明の繊維は、好適な物品の中でも、とりわけ不織布の製造に使用できる。不織布物品は、連続又は非連続な、並びに物理的及び／又は化学的に互いに付着した繊維を１５％を超える多さで含有する物品として定義される。不織布は、それ自体で、又は他の材料の複合体の一成分としてのいずれかで使用される層状製品（例えば、乳児用おむつ又は女性用生理用パッド）を製造するために、追加の不織布又はフィルムと組み合わされてもよい。好ましい物品は、使い捨ての不織布物品である。得られる製品は、空気、油及び水用フィルタ；掃除機用フィルタ；炉用フィルタ；フェイスマスク；コーヒーフィルタ、ティー又はコーヒーバッグ；断熱材及び遮音材；おむつ、女性用パッド、及び失禁物品のような使い捨て衛生製品；超微細繊維又は通気性布地のような衣服の吸水性及び柔軟性を改良するための生分解性織物布地；粉塵の回収及び除去のための静電的に帯電した構造ウェブ；補強材及び包装紙、筆記用紙、新聞印刷用紙、波形の板紙のような硬質紙用ウェブ、及びトイレットペーパー、ペーパータオル、ナプキン及びティッシュペーパーのような薄葉紙類用ウェブ；外科的ドレープ、創傷包帯、包帯、又は皮膚貼付剤及び自己溶解性縫合糸などの医療用途；デンタルフロス及び歯ブラシの毛のような歯科用途に用途を見出せる。繊維性ウェブは、特殊用途として臭気吸収材、シロアリ忌避剤、殺虫剤、殺鼠剤等も含んでもよい。得られる製品は、水及び油を吸収し、油及び水の漏出物清掃、又は農業若しくは園芸用の制御された保水及び放水に用途を見出せる。得られるデンプン繊維又は繊維ウェブは、のこぎりくず、木材パルプ、プラスチック、及びコンクリートのような他の材料に組み入れられて、壁、支持梁、プレス板、乾式壁体及び裏材、並びに天井タイルのような建築材料に使用できる複合物質を形成されてもよく、ギプス、副木、及び舌圧子のようなその他の医療用途、並びに暖炉の装飾用及び／又は燃焼用の丸太に組み入れられてもよい。本発明の好ましい物品には、衛生及び医療用途向けの使い捨て不織布が挙げられる。衛生用途には、拭き取り用品；おむつ、特にトップシート又はバックシート；及び女性用パッド又は女性用製品、特にトップシートのような物品が挙げられる。
【実施例】
【００６９】
以下の実施例は、本発明をさらに説明する。使用される物質の量は、全体の部として与えられる。以下の実施例において使用されるデンプンは、すべてスターレー（Staley）からのスタードリ（StarDri）１００、スタデックス（StaDex）１０、スタデックス（StaDex）６５である。ポリカプロラクトン（ＰＣＬ）は、ユニオンカーバイド（Union Carbide）から購入されるトーン（Tone）７６７である。ポリエチレンは、ダウ（Dow）から購入されるアスピン（Aspin）６８１１Ａであり、ポリプロピレンは、エクソン（Exxon）から購入されるアチーブ（Achieve）３８５４である。
【００７０】
以下の実施例において、紡糸挙動は、悪い、受け入れ可能、又は良好として記載されてもよい。悪い紡糸とは、約１．５未満の全ドローダウン比をいい、受け入れ可能な紡糸とは、約１．５〜約１０のドローダウン比をいい、良好な紡糸挙動とは、約１０を超えるドローダウン比をいう。
【００７１】
（実施例１）繊維を、６７部の低密度ポリエチレン、１９部のスタードリ（StarDri）１００デンプン、１０部のＰＣＬ、及び４部のグリセロールを含む組成物を溶融紡糸することによって製造した。このブレンドを、温度を徐々に上げながら各成分を混合する押出システムに、同時に各成分を添加することによって混合する。この手順は、デンプンがかなりの時間１８０℃を超えて加熱される場合に生じるデンプンの熱的分解を最小にする。この手順はまた、熱可塑性物質と完全に混合する前に、デンプンを完全に変性することを可能にする。
【００７２】
（実施例２）６６部のポリプロピレン、２０部のスタードリ（StarDri）１００、９部のＰＣＬ、及び５部のグリセロールを含む組成物を溶融紡糸することによって、繊維を製造した。
【００７３】
（実施例３）ブレンドを、実施例１によりて、１０部のダウ・プリマコア（Dow Primacor）５９８０Ｉ、７０部のスタードリ（StarDri）１００、及び３０部のソルビトールと混合した。受け入れ可能な紡糸挙動が観測された。
【００７４】
（実施例４）ブレンドを、実施例１により、１０部のダウ・プリマコア（Dow Primacor）５９８０Ｉ、６０部のスタードリ（StarDri）１００、及び４０部のソルビトールと混合した。受け入れ可能な紡糸挙動が観測された。
【００７５】
（実施例５）ブレンドを、実施例１により、５０部のダウ・プリマコア（Dow Primacor）５９８０Ｉ、５０部のスタードリ（StarDri）１００、及び１１部のソルビトールと混合した。受け入れ可能な紡糸挙動が観測された。
【００７６】
（実施例６）ブレンドを、実施例１により、５０部のダウ・プリマコア（Dow Primacor）５９８０Ｉ、５０部のスタードリ（StarDri）１００、及び２０部のソルビトールと混合した。受け入れ可能な紡糸挙動が観測された。
【００７７】
（実施例７）４５部のポリプロピレン、３１部のスタードリ（StarDri）１００、１３部のＰＣＬ、及び１１部のグリセロールを含む組成物を溶融紡糸することによって、繊維を製造した。
【００７８】
（実施例８）３６部のポリプロピレン、３７部のスタードリ（StarDri）１００、１８部のＰＣＬ、及び９部のグリセロールを含む組成物を溶融紡糸することによって、繊維を製造した。
【００７９】
（実施例９）４８部のポリプロピレン、３３部のスタードリ（StarDri）１００、１４部のＰＣＬ、及び５部のグリセロールを含む組成物を溶融紡糸することによって、繊維を製造した。
【００８０】
（実施例１０）２０部のポリプロピレン、２０部のポリエチレン、２０部のＥＡＡ、２５部のスタデックス（StaDex）１０、及び１５部のソルビトールを含む組成物を溶融紡糸することによって、繊維を製造し得る。
【００８１】
（実施例１１）２０部のポリプロピレン、２０部のポリエチレン、２０部のＰＣＬ、２５部のスタデックス（StaDex）６５、１５部のソルビトールを含む組成物を溶融紡糸することによって、繊維を製造し得る。
【００８２】
（実施例１２）８０部のポリプロピレン、１０部のＰＣＬ、１０部のスタデックス（StaDex）１５、及び５部のソルビトールを含む組成物を溶融紡糸することによって、繊維を製造し得る。
【００８３】
（実施例１３）８０部のＥＡＡ、１０部のＰＣＬ、１０部のスタードリ（StarDri）１００、及び５部のソルビトールを含む組成物を溶融紡糸することによって、繊維を製造し得る。
【００８４】
（実施例１４）５０部のＰＶＡ、３０部のスタデックス（StaDex）６５、及び２０部のマンニトールを含む組成物を溶融紡糸することによって、繊維を製造し得る。
【００８５】
（実施例１５）２０部のＰＶＡ、６０部のスタデックス（StaDex）１０、及び２０部のマンニトールを含む組成物を溶融紡糸することによって、繊維を製造し得る。
【００８６】
（実施例１６）５０部のナイロン６、３０部のスタデックス（StaDex）１５、及びナイロン６の溶融温度を下げるために適切な２０部の希釈剤を含む組成物を溶融紡糸することによって、繊維を製造し得る。
【００８７】
特定の実施例が与えられているが、異なる組み合わせの物質、比率、及び通気孔を備える二重反転二軸又は高剪断力一軸のような装置も使用することができる。
【００８８】
すべての特許、特許出願（及びそれに基づいて発行された任意の特許と同様に、関連して発行された任意の外国特許出願）、及び本説明に挙げた発行物の開示内容は、参考のために本明細書に示す。但し、本明細書に参考のために示された文献のいずれも、本発明を教示又は開示していることを認めるものではないことを明言する。
【００８９】
本発明の特定の実施形態を説明し記載したが、本発明の趣旨及び範囲から逸脱することなく、様々な他の変更及び修正が可能であることは、当業者に明らかである。本発明の範囲内におけるこのような変形及び変更の全ては、添付の請求項に包含されることを意図するものである。
【図面の簡単な説明】
【００９０】
【図１】超微細繊維を含有する繊維を示す。
【図１】
2004532364.tif 000003
【国際公開パンフレット】
2004532364.tif 000004
2004532364.tif 000005
2004532364.tif 000006
2004532364.tif 000007
2004532364.tif 000008
2004532364.tif 000009
2004532364.tif 000010
2004532364.tif 000011
2004532364.tif 000012
2004532364.tif 000013
2004532364.tif 000014
2004532364.tif 000015
2004532364.tif 000016
2004532364.tif 000017
2004532364.tif 000018
2004532364.tif 000019
2004532364.tif 000020
2004532364.tif 000021
2004532364.tif 000022
2004532364.tif 000023
2004532364.tif 000024
2004532364.tif 000025
2004532364.tif 000026
2004532364.tif 000027
2004532364.tif 000028
【国際調査報告】
2004532364.tif 000029
2004532364.tif 000030